【手続補正書】
【提出日】平成29年12月11日(2017.12.11)
【手続補正１】
【補正対象書類名】明細書
【補正対象項目名】０１７６
【補正方法】変更
【補正の内容】
【０１７６】
さらに、実施例９は、冷却スキャン中に溶融物から結晶化する能力を示すことによって、より意外かつ顕著な結果を示す。これは、射出成形中のポリマーに特に価値ある特性である。溶融物からのこの結晶化は、結晶化温度（Ｔｃｍ）で起こり、結晶化の大きさは結晶化熱（ΔＨｃｍ）によって示される。ΔＨｃｍ（３６Ｊ／ｇ）によって測定される、溶融物から結晶化する間に達成される結晶化度は、ΔＨｍ（４３Ｊ／ｇ）によって測定される、融点または融点付近で測定される結晶化度とほぼ同じ大きさであることはさらに注目すべきである。したがって、核剤および可塑剤とブレンドした場合に、フラン−ＰＴＭＥＧソフトセグメントとＰＴＦハードセグメントを含むコポリエステルは、溶融物から冷却された際に、その最大結晶化度に達することができる。
この結果から、ガラスおよび溶融物の両方からＰＴＦを結晶化する、モンタン酸ナトリウムの能力が実証されている。
【手続補正２】
【補正対象書類名】明細書
【補正対象項目名】０１７７
【補正方法】変更
【補正の内容】
【０１７７】
以上、本発明を要約すると下記のとおりである。
１．ａ）ポリトリメチレン−２，５−フランジカルボキシレート（ＰＴＦ）９０〜９９．９重量％；
ｂ）核剤としての中和カルボン酸塩またはリン酸三ナトリウム０．１〜１０重量％；
を含む組成物であって、
前記量が前記組成物の全重量に対するものである、組成物。
２．シート、フィルムまたは成形品の形をとる、上記１に記載の組成物を含む物品。
３．ａ）ポリ（トリメチレン−２，５−フランジカルボキシレート）８０〜９９重量％；
ｂ）次式：
Ａ−Ｏ−［ＣＨＸ−（ＣＨ２）ｋ−Ｏ］ｊ−Ｂ
（式中、ｋは、１〜３の整数であり、
ｊは、４〜２５の整数であり、
ＡおよびＢはそれぞれ独立して、アルキル基、アシル基、またはアロイル基から選択さ
れ、それぞれの基が炭素原子１〜１０個を含有し、
Ｘは、Ｈ、ＣＨ３またはＣ２Ｈ５である）の可塑剤１〜２０重量％；
を含む組成物であって、
前記量が前記組成物の全重量に対するものである、組成物。
４．核剤として中和カルボン酸塩またはリン酸三ナトリウムを０．１〜１０重量％さらに含む組成物であって、前記量が前記組成物の全重量に対するものである、上記３に記載の組成物。
５．シート、フィルムまたは成形品の形をとる、上記３に記載の組成物を含む物品。
６．ａ）ｉ．少なくとも１つのポリ（アルキレンエーテル）グリコール（ＰＡＥＧ）およびフラン２，５−ジカルボン酸またはその機能的等価物から誘導されるフラン−ＰＡＥＧソフトセグメントであって、前記ポリ（アルキレンエーテル）グリコールが、未置換およびメチル置換Ｃ２〜Ｃ１０脂肪族反復単位を含む、フラン−ＰＡＥＧソフトセグメントと、
ｉｉ．１，３プロパンジオールおよびフラン２，５−ジカルボン酸またはその機能的等価物から誘導されるポリ（トリメチレンフランジカルボキシレート）ハードセグメントと、
を含むコポリエステル５〜９９重量％；
ｂ）以下の：
ｉ．ポリ（トリメチレン−２，５−フランジカルボキシレート）２０〜９９重量％、
ｉｉ．核剤としての中和カルボン酸塩またはリン酸三ナトリウム０．１〜１０重量％、
ｉｉｉ．次式：
Ａ−Ｏ−［ＣＨＸ−（ＣＨ２）ｋ−Ｏ］ｊ−Ｂ
（式中、ｋは、１〜３の整数であり、
ｊは、４〜２５の整数であり、
ＡおよびＢはそれぞれ独立して、アルキル基、アシル基、またはアロイル基から選択され、それぞれの基が炭素原子１〜１０個を含有し、
Ｘは、Ｈ、ＣＨ３またはＣ２Ｈ５である）を有する可塑剤０．１〜２０重量％、
のうちの１つまたは複数；
を含む組成物であって、重量％で示される前記量が、前記組成物の全重量に対するものである、組成物。
７．前記コポリエステルが、フラン−ＰＡＥＧソフトセグメント１．５〜４５重量％を含む、上記６に記載の組成物。
８．前記ポリ（アルキレンエーテル）グリコールが、ポリ（エチレンエーテル）グリコール、ポリ（１，２−プロピレンエーテル）グリコール、ポリ（トリメチレンエーテル）グリコール、ポリ（テトラメチレンエーテル）グリコール（ポリテトラヒドロフラン）、ポリ（ペンタメチレンエーテル）グリコール、ポリ（ヘキサメチレンエーテル）グリコール、ポリ（ヘプタメチレンエーテル）グリコール、およびポリ（エチレングリコール）−ブロック−ポリ（プロピレングリコール）−ブロック−ポリ（エチレングリコール）からなる群から選択される、上記６に記載の組成物。
９．前記コポリエステルが、２，５フランジカルボン酸、１，３プロパンジオールおよびポリトリメチレンエーテルグリコール（ＰＴＭＥＧ）から誘導され、前記コポリエステルが、一般構造：
【化６】
2017504684.tif 000001
（式中、ｎ＝５０〜９９．５重量％であり；ｒ＝０．５〜５０重量％であり；かつｍ＝ｒに対して４５〜９７重量％である）
を有する、上記６に記載の組成物。
１０．シート、フィルムまたは成形品の形をとる、上記６に記載の組成物を含む物品。
１１．少なくとも２００℃の温度で溶融混合することによって、ポリ（アルキレンエーテル）グリコール（ＰＡＥＧ）をポリ（トリメチレンフランジカルボキシレート）とブレンドし、かつ反応させることを含む、ポリ（トリメチレン−２，５−フランジカルボキシレート）（ＰＴＦ）ベースのポリマーにおける結晶化率を高める方法であって、その結果得られる前記ＰＴＦベースのポリマーが、フラン−ＰＴＭＥＧソフトセグメントとＰＴＦハードセグメントを含むコポリエステルである、方法。
１２．ポリ（トリメチレン−２，５−フランジカルボキシレート）（ＰＴＦ）ベースのポリマーにおける結晶化率を高める方法であって、以下の：
ａ）ＰＴＦとポリ（アルキレンエーテル）グリコール（ＰＡＥＧ）とのコポリエステルであって、フラン−ＰＡＥＧソフトセグメントとＰＴＦハードセグメントを含むコポリエステル；
ｂ）中和カルボン酸塩またはリン酸三ナトリウム；
ｃ）次式：
Ａ−Ｏ−［ＣＨＸ−（ＣＨ２）ｋ−Ｏ］ｊ−Ｂ
（式中、ｋは、１〜３の整数であり、
ｊは、４〜２５の整数であり、
ＡおよびＢはそれぞれ独立して、それぞれの基が炭素原子１〜１０個を含有する、アルキル基、アシル基、またはアロイル基であり、
Ｘは、Ｈ、ＣＨ３またはＣ２Ｈ５である）
の可塑剤；
のうちの１つまたは複数を前記ＰＴＦベースのポリマーに添加することを含む、方法。
【手続補正３】
【補正対象書類名】特許請求の範囲
【補正対象項目名】全文
【補正方法】変更
【補正の内容】
【特許請求の範囲】
【請求項１】
ａ）ポリトリメチレン−２，５−フランジカルボキシレート（ＰＴＦ）９０〜９９．９重量％；
ｂ）核剤としての中和カルボン酸塩またはリン酸三ナトリウム０．１〜１０重量％；
を含む組成物であって、
前記量が前記組成物の全重量に対するものである、組成物。
【請求項２】
シート、フィルムまたは成形品の形をとる、請求項１に記載の組成物を含む物品。
【請求項３】
ａ）ポリ（トリメチレン−２，５−フランジカルボキシレート）８０〜９９重量％；
ｂ）次式：
Ａ−Ｏ−［ＣＨＸ−（ＣＨ２）ｋ−Ｏ］ｊ−Ｂ
（式中、ｋは、１〜３の整数であり、
ｊは、４〜２５の整数であり、
ＡおよびＢはそれぞれ独立して、アルキル基、アシル基、またはアロイル基から選択され、それぞれの基が炭素原子１〜１０個を含有し、
Ｘは、Ｈ、ＣＨ３またはＣ２Ｈ５である）の可塑剤１〜２０重量％；
を含む組成物であって、
前記量が前記組成物の全重量に対するものである、組成物。
【請求項４】
シート、フィルムまたは成形品の形をとる、請求項３に記載の組成物を含む物品。
【請求項５】
ａ）ｉ．少なくとも１つのポリ（アルキレンエーテル）グリコール（ＰＡＥＧ）およびフラン２，５−ジカルボン酸またはその機能的等価物から誘導されるフラン−ＰＡＥＧソフトセグメントであって、前記ポリ（アルキレンエーテル）グリコールが、未置換およびメチル置換Ｃ２〜Ｃ１０脂肪族反復単位を含む、フラン−ＰＡＥＧソフトセグメントと、
ｉｉ．１，３プロパンジオールおよびフラン２，５−ジカルボン酸またはその機能的等価物から誘導されるポリ（トリメチレンフランジカルボキシレート）ハードセグメントと、
を含むコポリエステル５〜９９重量％；
ｂ）以下の：
ｉ．ポリ（トリメチレン−２，５−フランジカルボキシレート）２０〜９９重量％、
ｉｉ．核剤としての中和カルボン酸塩またはリン酸三ナトリウム０．１〜１０重量％、
ｉｉｉ．次式：
Ａ−Ｏ−［ＣＨＸ−（ＣＨ２）ｋ−Ｏ］ｊ−Ｂ
（式中、ｋは、１〜３の整数であり、
ｊは、４〜２５の整数であり、
ＡおよびＢはそれぞれ独立して、アルキル基、アシル基、またはアロイル基から選択され、それぞれの基が炭素原子１〜１０個を含有し、
Ｘは、Ｈ、ＣＨ３またはＣ２Ｈ５である）を有する可塑剤０．１〜２０重量％、
のうちの１つまたは複数；
を含む組成物であって、重量％で示される前記量が、前記組成物の全重量に対するものである、組成物。
【請求項６】
シート、フィルムまたは成形品の形をとる、請求項５に記載の組成物を含む物品。
【請求項７】
少なくとも２００℃の温度で溶融混合することによって、ポリ（アルキレンエーテル）グリコール（ＰＡＥＧ）をポリ（トリメチレンフランジカルボキシレート）とブレンドし、かつ反応させることを含む、ポリ（トリメチレン−２，５−フランジカルボキシレート）（ＰＴＦ）ベースのポリマーにおける結晶化率を高める方法であって、その結果得られる前記ＰＴＦベースのポリマーが、フラン−ＰＴＭＥＧソフトセグメントとＰＴＦハードセグメントを含むコポリエステルである、方法。
【請求項８】
ポリ（トリメチレン−２，５−フランジカルボキシレート）（ＰＴＦ）ベースのポリマーにおける結晶化率を高める方法であって、以下の：
ａ）ＰＴＦとポリ（アルキレンエーテル）グリコール（ＰＡＥＧ）とのコポリエステルであって、フラン−ＰＡＥＧソフトセグメントとＰＴＦハードセグメントを含むコポリエステル；
ｂ）中和カルボン酸塩またはリン酸三ナトリウム；
ｃ）次式：
Ａ−Ｏ−［ＣＨＸ−（ＣＨ２）ｋ−Ｏ］ｊ−Ｂ
（式中、ｋは、１〜３の整数であり、
ｊは、４〜２５の整数であり、
ＡおよびＢはそれぞれ独立して、それぞれの基が炭素原子１〜１０個を含有する、アルキル基、アシル基、またはアロイル基であり、
Ｘは、Ｈ、ＣＨ３またはＣ２Ｈ５である）
の可塑剤；
のうちの１つまたは複数を前記ＰＴＦベースのポリマーに添加することを含む、方法。